СПОСОБ ПОЛУЧЕНИЯ НЕНАСЫЩЕННОГО АЛЬДЕГИДА И/ИЛИ НЕНАСЫЩЕННОЙ КАРБОНОВОЙ КИСЛОТЫ

1. Способ получения ненасыщенного альдегида и/или ненасыщенной карбоновой кислоты, в котором:
осуществляют газофазное каталитическое парциальное окисление алкена молекулярным кислородом путем использования многотрубчатого реактора окисления, заполненного сложным металлоксидным катализатором, с получением соответствующего ненасыщенного альдегида и/или ненасыщенной карбоновой кислоты,
где, когда готовят два или более типов катализаторов, имеющих разные составы, и укладывают в два или более слоев в аксиальном направлении трубы, достигая тем самым многослойного заполнения, катализаторами заполняют таким образом, что не только составляющее количество висмута относительно молибдена снижается от стороны входа газа к стороне выхода газа, но также составляющее количество железа относительно молибдена увеличивается от стороны входа газа к стороне выхода газа.
2. Способ получения по п. 1,
в котором катализатор для получения ненасыщенного альдегида и/или ненасыщенной карбоновой кислоты содержит соединение, выраженное следующей формулой (1), причем катализатор готовят с помощью способа, в котором на стадии приготовления соединения, выраженного следующей формулой (1): исходный материал молибденового компонента состоит только из молибдата аммония, и масса воды для растворения составляет 8,5 единиц или меньше относительно массы молибдена, содержащегося в молибдате аммония; исходный материал висмутового компонента состоит только из нитрата висмута, причем масса водного раствора азотной кислоты для растворения составляет 2,3 единиц или меньше относительно массы висмута, содержащегося в нитрате висмута, и концентрация азотной кислоты в водном растворе азотной кислоты для растворения нитрата висмута составляет 10 массовых % или больше, и им заполняют, по меньшей мере, один слой на большей части стороны выхода газа по оси трубы:
Формула (1)
12
а
b
с
d
е
f
g
h
МоВiFеСоNiХYZО
(где Х представляет собой, по меньшей мере, один элемент, выбранный из группы, состоящей из магния (Мg), кальция (Са), марганца (Мn), меди (Сu), цинка (Zn), церия (Се) и самария (Sm); Y представляет собой, по меньшей мере, один элемент, выбранный из группы, состоящей из бора (В), фосфора (Р), мышьяка (Аs), сурьмы (Sb) и вольфрама (W); Z представляет собой, по меньшей мере, один элемент, выбранный из группы, состоящей из натрия (Nа), калия (К), рубидия (Rb) и цезия (Сs); а-g обозначают атомные доли соответствующих компонентов; h представляет собой численную величину, определенную степенями окисления компонентов катализатора; а = от 0,80 до 2,0; b = от 1 до 2,5; с = от 3 до 7; d = от 2 до 3,5; е = от 0 до 10; f = от 0 до 10; g = от 0,01 до 0,10; h выражается численной величиной, удовлетворяющей степеням окисления других элементов; d/а равно 1,9 или больше и 3,2 или меньше; d/g равно 29 или больше и 69 или меньше; и a/g равно 18 или больше и 35 или меньше).
3. Способ получения по п. 1 или 2,
в котором форма сложного металлоксидного катализатора является сферическим нанесенным катализатором, в котором каталитически активные компоненты нанесены на поверхность инертного носителя.
4. Способ получения по п. 1 или 2,
в котором нагрузка алкена в исходном газе, подаваемом в многотрубчатый реактор окисления, составляет 120 единиц или больше (в расчете на стандартное состояние) относительно единицы объема катализатора в один час.
5. Способ получения по п. 1 или 2,
в котором нагрузка алкена в исходном газе, подаваемом в многотрубчатый реактор окисления, составляет 140 единиц или больше (в расчете на стандартное состояние) относительно единицы объема катализатора в один час.
6. Способ получения по п. 1 или 2,
в котором нагрузка алкена в исходном газе, подаваемом в многотрубчатый реактор окисления, составляет 160 единиц или больше (в расчете на стандартное состояние) относительно единицы объема катализатора в один час.
7. Способ получения по п. 1 или 2,
в котором концентрация алкена, содержащегося в исходном газе, подаваемом в многотрубчатый реактор окисления, составляет 7,5 объемных % или меньше.
8. Способ получения по п. 1 или 2,
в котором катализаторы, заполняющие все слои многотрубчатого реактора окисления, находятся в неразбавленном состоянии, когда не выполняют разбавление инертным веществом путем физического смешения.
9. Способ получения акролеина и/или акриловой кислоты, или метакролеина и/или метакриловой кислоты с помощью способа получения по любому из пп. 1-8.